(57)【要約】【課題】表面がタッチパネルのタッチ面を構成している凹部を含む主面を有する調理器用トッププレート用ガラス板であって、除去困難な汚れが付着しにくい調理器用トッププレート用ガラス板を提供する。【解決手段】調理器用トッププレート用ガラス板１は、表面がタッチパネルのタッチ面を構成する凹部１１ｃ、１１ｄを含む主面１１を有する。凹部１１ｃ、１１ｄの表面の表面粗さは、算術平均粗さＲａで０．５μｍ以下である。【選択図】図２
2013087986.tif 000002
【特許請求の範囲】
【請求項１】
表面がタッチパネルのタッチ面を構成する凹部を含む主面を有し、
前記凹部の表面の表面粗さが、算術平均粗さＲａで０．５μｍ以下である、調理器用トッププレート用ガラス板。
【請求項２】
結晶化ガラスからなる、請求項１に記載の調理器用トッププレート用ガラス板。
【請求項３】
主結晶として、β−石英固溶体やβ−スポジュメン固溶体を析出してなるＬｉ２Ｏ−Ａｌ２Ｏ３−ＳｉＯ２系結晶化ガラスからなる、請求項１または２に記載の調理器用トッププレート用ガラス板。
【請求項４】
表面がタッチパネルのタッチ面を構成している凹部を含む主面を有する調理器用トッププレート用ガラス板の製造方法であって、
ガラス板の一主面の一部を研削することにより前記凹部を形成する工程と、
前記凹部の表面の比表面積を低減する比表面積低減工程と、
を備える、調理器用トッププレート用ガラス板の製造方法。
【請求項５】
前記比表面積低減工程において、前記凹部の表面を、研磨、エッチングまたはファイアポリッシュすることにより、前記凹部の表面の比表面積を低減する、請求項４に記載の調理器用トッププレート用ガラス板の製造方法。
【請求項６】
前記比表面積低減工程において、前記凹部の表面の表面粗さを、算術平均粗さＲａで０．５μｍ以下とする、請求項４または５に記載の調理器用トッププレート用ガラス板の製造方法。
【請求項７】
請求項４〜６のいずれか一項に記載の調理器用トッププレート用ガラス板の製造方法により製造された調理器用トッププレート用ガラス板。
【発明の詳細な説明】
【技術分野】
【０００１】
本発明は、調理器用トッププレート用ガラス板及びその製造方法に関する。
【背景技術】
【０００２】
従来、例えば特許文献１に記載のようなガラス板を用いた調理器用トッププレートが知られている。ガラス板を用いた調理器用トッププレートは、清掃が容易であることから、例えば、ＩＨ（Ｉｎｄｕｃｔｉｏｎ  Ｈｅａｔｉｎｇ）調理器等に広く用いられるようになってきている。
【先行技術文献】
【特許文献】
【０００３】
【特許文献１】特開２００５−９７１０８号公報
【発明の概要】
【発明が解決しようとする課題】
【０００４】
ところで、調理器の利便性を改善するため、調理器にタッチパネルを設けることが考えられる。この場合、調理器用トッププレート用ガラス板の表面をタッチ面とすることが考えられる。また、操作者が触覚により位置を検知できるように、タッチ面が設けられた部分を凹部とすることが考えられる。
【０００５】
しかしながら、本発明者らは、鋭意研究の結果、凹部の表面をタッチ面とした場合に、凹部に付着した汚れが除去困難になる場合があることを見出した。
【０００６】
本発明は、表面がタッチパネルのタッチ面を構成している凹部を含む主面を有する調理器用トッププレート用ガラス板であって、除去困難な汚れが付着しにくい調理器用トッププレート用ガラス板を提供することを主な目的とする。
【課題を解決するための手段】
【０００７】
本発明に係る第１の調理器用トッププレート用ガラス板は、表面がタッチパネルのタッチ面を構成する凹部を含む主面を有する。凹部の表面の表面粗さは、算術平均粗さＲａで０．５μｍ以下である。
【０００８】
本発明に係る調理器用トッププレート用ガラス板の製造方法は、表面がタッチパネルのタッチ面を構成している凹部を含む主面を有する調理器用トッププレート用ガラス板の製造方法に関する。本発明に係る調理器用トッププレート用ガラス板の製造方法では、ガラス板の一主面の一部を研削することにより凹部を形成する。凹部の表面の比表面積を低減する比表面積低減工程を行う。
【０００９】
比表面積低減工程において、凹部の表面を、研磨、エッチングまたはファイアポリッシュすることにより、凹部の表面の比表面積を低減してもよい。
【００１０】
比表面積低減工程において、凹部の表面の表面粗さを、算術平均粗さＲａで０．５μｍ以下とすることが好ましい。
【００１１】
本発明に係る第２の調理器用トッププレート用ガラス板は、本発明に係る調理器用トッププレート用ガラス板の製造方法により製造されたものである。
【００１２】
本発明に係る第１及び第２の調理器用トッププレート用ガラス板のそれぞれは、結晶化ガラスからなることが好ましい。なかでも、本発明に係る第１及び第２の調理器用トッププレート用ガラス板のそれぞれは、主結晶として、β−石英固溶体やβ−スポジュメン固溶体を析出してなるＬｉ２Ｏ−Ａｌ２Ｏ３−ＳｉＯ２系結晶化ガラスからなることがより好ましい。
【発明の効果】
【００１３】
本発明によれば、表面がタッチパネルのタッチ面を構成している凹部を含む主面を有する調理器用トッププレート用ガラス板であって、除去困難な汚れが付着しにくい調理器用トッププレート用ガラス板を提供することができる。
【図面の簡単な説明】
【００１４】
【図１】本発明の一実施形態に係る調理器用トッププレート用ガラス板の略図的平面図である。
【図２】図１の線ＩＩ−ＩＩ部分の略図的断面図である。
【発明を実施するための形態】
【００１５】
以下、本発明を実施した好ましい形態の一例について説明する。但し、下記の実施形態は、単なる例示である。本発明は、下記の実施形態に何ら限定されない。
【００１６】
実施形態において参照する図面は、模式的に記載されたものであり、図面に描画された物体の寸法の比率などは、現実の物体の寸法の比率などとは異なる場合がある。図面相互間においても、物体の寸法比率等が異なる場合がある。具体的な物体の寸法比率等は、以下の説明を参酌して判断されるべきである。
【００１７】
図１は、本実施形態に係る調理器用トッププレート用ガラス板の略図的平面図である。図２は、図１の線ＩＩ−ＩＩ部分の略図的断面図である。図１及び図２に示されるように、調理器用トッププレート用ガラス板１は、第１及び第２の主面１１，１２を有する。第１の主面１１は、調理器が載置される載置面を構成している。第２の主面１２は、裏面を構成している。
【００１８】
調理器用トッププレート用ガラス板１を構成しているガラスの種類は、特に限定されないが、結晶化ガラスであることが好ましい。結晶化ガラスにより調理器用トッププレート用ガラス板１を構成することにより、優れた耐熱性と優れた強度とを実現することができる。
【００１９】
より具体的には、調理器用トッププレート用ガラス板１は、主結晶として、β−石英固溶体やβ−スポジュメン固溶体を析出してなるＬｉ２Ｏ−Ａｌ２Ｏ３−ＳｉＯ２系結晶化ガラスであることが好ましい。
【００２０】
調理器用トッププレート用ガラス板１の厚みは、特に限定されないが、例えば、３．０ｍｍ〜８．０ｍｍ程度とすることができる。
【００２１】
調理器用トッププレート用ガラス板１の第１及び第２の主面１１，１２のそれぞれの上には、装飾膜や装飾膜を保護するための保護膜が形成されていてもよいが、本実施形態では、第１の主面１１の上には、これらの膜は形成されていない。
【００２２】
図１に示されるように、第１の主面１１には、調理器が載置される第１及び第２の載置部１１ａ、１１ｂが設けられている。また、第１の主面１１には、複数のリング状の凹部１１ｃと、複数の円形状の凹部１１ｄとが設けられている。これら凹部１１ｃ、１１ｄの表面は、調理器用トッププレート用ガラス板１が調理器に組み込まれた際に、タッチパネルのタッチ面を構成する面である。
【００２３】
凹部１１ｃ、１１ｄの横断面形状は、特に限定されない。凹部１１ｃ、１１ｄの横断面形状は、例えばドーム状であってもよい。
【００２４】
凹部１１ｃ、１１ｄの深さは、特に限定されない。凹部１１ｃ、１１ｄの深さは、例えば、０．１ｍｍ〜２．０ｍｍ程度とすることができる。
【００２５】
凹部１１ｃ、１１ｄの表面粗さは、算術平均粗さＲａで０．５μｍ以下である。凹部１１ｃ、１１ｄの表面粗さは、算術平均粗さＲａで０．３μｍ以下であることが好ましく、０．１μｍ以下であることがより好ましい。なお、算術平均粗さＲａは、ＪＩＳ  Ｂ０６０１−２００１により規定されたものである。
【００２６】
第１の主面１１の凹部１１ｃ、１１ｄ以外の部分の表面粗さも、算術平均粗さＲａで０．５μｍ以下であり、０．３μｍ以下であることが好ましく、０．１μｍ以下であることがより好ましい。
【００２７】
次に、調理器用トッププレート用ガラス板１の製造方法の一例について説明する。
【００２８】
まず、調理器用トッププレート用ガラス板１を構成するためのガラス板を用意する。次に、そのガラス板の一主面の一部を研削することにより、凹部１１ｃ、１１ｄを構成するための凹部を形成する。この状態では、凹部の表面は、研削面である。このため、凹部の表面の表面粗さは、算術平均粗さＲａで８μｍ〜１５μｍ程度である。
【００２９】
次に、凹部の表面の比表面積を低減する比表面積低減工程を行う。これにより、表面粗さが小さな凹部１１ｃ、１１ｄを有する調理器用トッププレート用ガラス板１を完成させることができる。
【００３０】
なお、凹部の表面の比表面積を低減する方法は、特に限定されない。例えば、研磨剤の粒子径が細かい、＃１０００以上の研磨材やフエルトを用いて研磨したり、エッチングしたり、ファイアポリッシュしたりすることにより、凹部の表面の比表面積を低減させることができる。なお、「ファイアポリッシュ」とは、加熱手段でガラス材の表面を加熱し、表層を軟化させる処理のことをいう。ファイアポリッシュに用いられる加熱手段は、バーナーに限定されず、例えば、抵抗加熱器であってもよい。
【００３１】
比表面積低減工程を、凹部の表面の表面粗さが、算術平均粗さＲａで０．５μｍ以下となるまで行うことが好ましく、０．３μｍ以下となるまで行うことがより好ましく、０．１μｍ以下となるまで行うことがさらに好ましい。
【００３２】
ところで、タッチ面は、操作者が指等で操作する部分である。操作者は、通常、調理器を利用している調理者である。このため、操作者の指は、食物等に含まれる物質等により汚染されている場合がある。タッチ面は、その汚染された指で操作されることがある。本発明者らが鋭意研究した結果、タッチ面が汚染された指で操作されると、除去困難な汚れがタッチ面に付着する場合があることが分かった。また、本発明者らがさらに鋭意研究した結果、タッチ面の表面粗さが大きい場合に除去困難な汚れがタッチ面に付着する傾向にあることが見出された。そこで、調理器用トッププレート用ガラス板１では、凹部１１ｃ、１１ｄの表面の表面粗さが算術平均粗さＲａで０．５μｍ以下とされている。このため、タッチ面を構成している凹部１１ｃ、１１ｄの表面に除去困難な汚れが付着しにくい。凹部１１ｃ、１１ｄの表面に除去困難な汚れをより付着し難くする観点からは、凹部１１ｃ、１１ｄの表面の表面粗さが算術平均粗さＲａで０．３μｍ以下であることがより好ましく、０．１μｍ以下であることがさらに好ましい。
【００３３】
なお、凹部１１ｃ、１１ｄの表面の表面粗さを、算術平均粗さＲａで０．５μｍ以下とした場合に、除去困難な汚れが付着しにくくなるのは、凹部１１ｃ、１１ｄの表面の比表面積が小さくなり、調理器用トッププレート用ガラス板１に熱が加わった場合においても、例えばグルタミン酸等の食物に含まれる物質と凹部１１ｃ、１１ｄの表面とが化学反応が生じにくくなるため、食物由来の物質の化学吸着や、伸展したマイクロクラック内への食物由来の物質の侵入を効果的に抑制できるためであると考えられる。
【００３４】
特に、調理器用トッププレート用ガラス板１が主結晶として、β−石英固溶体やβ−スポジュメン固溶体を析出してなるＬｉ２Ｏ−Ａｌ２Ｏ３−ＳｉＯ２系結晶化ガラスである場合は、例えばグルタミン酸等の食物に含まれる物質が凹部１１ｃ、１１ｄに付着した場合に、マイクロクラックが伸展しやすい。従って、本実施形態の除去困難な汚れを抑制できる技術は、調理器用トッププレート用ガラス板１が主結晶として、β−石英固溶体やβ−スポジュメン固溶体を析出してなるＬｉ２Ｏ−Ａｌ２Ｏ３−ＳｉＯ２系結晶化ガラスである場合に特に有用である。
【符号の説明】
【００３５】
１…調理器用トッププレート用ガラス板
１１…第１の主面
１１ａ、１１ｂ…載置部
１１ｃ、１１ｄ…凹部
１２…第２の主面
【図１】
2013087986.tif 000003
【図２】
2013087986.tif 000004